(57)【要約】【課題】一本糸刺繍ミシンに用いるための刺繍性に優れた刺繍用基材を提供すること、および一本糸刺繍ミシンを用いて良好な刺繍が形成された刺繍品を提供することを課題とする。【解決手段】一本糸刺繍ミシンにより刺繍を形成するために用いる刺繍用基材であって、基布層に樹脂層が積層又は含浸されてなることを特徴とする刺繍用基材による。基布層は、綿、レーヨン、ポリエステル、アクリル、ナイロン、或いはこれらの混紡のいずれかで構成され、樹脂層は、ポリ塩化ビニル樹脂、ウレタン系樹脂、ＥＶＡ系樹脂、オレフィン系樹脂のいずれかで構成される。さらに、該刺繍用基材は、糸引き抜き力が１０〜９０ｇの範囲であるものが好適であり、また、引張試験における切断時伸び率が４０％以下であるものが好適である。【選択図】　　　　　図１
2004060118.tif 000002
【特許請求の範囲】
【請求項１】
一本糸刺繍ミシンにより刺繍を形成するために用いる刺繍用基材であって、基布層に樹脂層が積層又は含浸されてなることを特徴とする刺繍用基材。
【請求項２】
前記基布層が、綿、レーヨン、ポリエステル、アクリル、ナイロン、或いはこれらの混紡のいずれかで構成されていることを特徴とする請求項１に記載の刺繍用基材。
【請求項３】
前記樹脂層が、ポリ塩化ビニル樹脂、ウレタン系樹脂、ＥＶＡ系樹脂、オレフィン系樹脂のいずれかで構成されていることを特徴とする請求項１又は２に記載の刺繍用基材。
【請求項４】
糸引き抜き力が１０〜９０ｇの範囲内であることを特徴とする請求項１〜３のいずれかに記載の刺繍用基材。
【請求項５】
引張試験における切断時伸び率が、４０％以下であることを特徴とする請求項１〜４のいずれかに記載の刺繍用基材。
【請求項６】
請求項１〜５のいずれかに記載された刺繍用基材に、一本糸刺繍ミシンを用いて刺繍が形成されてなることを特徴とする刺繍品。
【請求項７】
刺繍が形成された刺繍用基材の裏面側に、更に樹脂シートが熱圧着されてなることを特徴とする請求項６記載の刺繍品。
【発明の詳細な説明】
【０００１】
【発明の属する技術分野】
本発明は、一本糸刺繍ミシンに使用する刺繍用基材、および一本糸刺繍ミシンを用いて形成された刺繍品に関する。
【０００２】
【従来の技術】
刺繍には、手縫い等によって１本の糸が基材を引っ掛けるようにして縫い込み、模様を形成する方法と、刺繍ミシンによって上糸および下糸となる２本の糸を用いて両者を互いに引っ掛けるようにして基材に縫い込み、模様を形成する方法とがある。
【０００３】
さらに今般、新しい方式の刺繍ミシンが開発され、新たな刺繍方法が行われている。即ち、その方法とは、一本の糸（上糸のみ）を針と共に基材に貫通させた後、その糸をどこにも引っ掛けることなくその位置にループ状となるように残したまま針を引き抜き、糸の前側を次の穴へ導いて同様に基材へ貫通させるという方法で、順次、刺繍を形成していく方法である。
この新たな刺繍方法は、刺繍ミシンにおいて下糸を必要とせず、上糸のみを用いて基材に刺繍を形成することが可能となるものであるため、該刺繍ミシンの構造として刺繍対象物の裏面側に必要であった下糸のための機構が不要となる。よって、刺繍ミシンの構造による刺繍対象物の制限が大きく緩和され、従来、刺繍が困難であったものに対しても刺繍模様を編み込むことが可能となる。
【０００４】
【発明が解決しようとする課題】
しかしながら、このような新たな刺繍方法によって形成された刺繍は、糸がどこにも引っ掛かることなく基材に保持されるものであるため、該基材による糸の保持力が弱い場合には種々の問題が生じる。具体的には、刺繍を編み込む際には、基材を貫通させた糸が緩んできれいに刺繍することができないという問題や、刺繍後に於いて、糸が引っ張られると刺繍が解けてしまうという問題である。
【０００５】
また、このような糸の緩みを防止すべく、硬くて糸が抜け難い基材を用いるという方法も考えられるが、単に硬くて糸が抜け難い基材を用いただけでは、刺繍ミシンの刺繍針の動きを阻害してスムーズな刺繍の妨げとなるおそれがあり、また、糸にかかる張力が強くなりすぎて糸切れや刺繍面の凹凸が発生するという問題がある。
【０００６】
そこで本発明は、このような従来技術の問題点に鑑み、一本糸刺繍ミシンに用いるための刺繍性に優れた刺繍用基材を提供すること、および一本糸刺繍ミシンを用いて良好な刺繍が形成された刺繍品を提供することを課題とする。
【０００７】
【課題を解決するための手段】
前記課題を解決すべく、本発明は、一本糸刺繍ミシンにより刺繍を形成するために用いる刺繍用基材であって、基布層に樹脂層が積層又は含浸されてなることを特徴とする刺繍用基材を提供する。
【０００８】
本発明の好ましい一態様としては、前記基布層が、綿、レーヨン、ポリエステル、アクリル、ナイロン、或いはこれらの混紡のいずれかで構成されており、また、前記樹脂層が、ポリ塩化ビニル樹脂、ウレタン系樹脂、ＥＶＡ系樹脂、オレフィン系樹脂のいずれかで構成される。さらに、該刺繍用基材としては、糸引き抜き力が１０〜９０ｇの範囲であるものを好適に使用でき、また、引張試験における切断時伸び率が４０％以下であるものを好適に使用できる。
【０００９】
斯かる構成の刺繍用基材によれば、一本糸刺繍ミシンによる刺繍時において糸の緩みが防止できると同時に針の動きもスムーズとなり、糸の張力も強くなりすぎず糸切れをも防止することができるという特有の効果を奏する。
【００１０】
更に、本発明は、前記刺繍用基材に、一本糸刺繍ミシンを用いて刺繍が形成されてなることを特徴とする刺繍品を提供する。
また、本発明の好ましい一態様としては、刺繍が形成された刺繍用基材の裏面側に、更に樹脂シートが熱圧着されてなることを特徴とする刺繍品を提供する。
【００１１】
斯かる刺繍品によれば、糸が解けにくく、きれいな刺繍模様を長期にわたって維持できるという特有の効果を奏する。
【００１２】
【発明の実施の形態】
以下、本発明に係る刺繍用基材および刺繍品について、図面を参照しつつ詳細に説明する。
【００１３】
本発明に係る刺繍用基材は、図１にその断面を模式的に示すように、基布層２に樹脂層３が積層されてなるか、又は、基布層２に樹脂層３が含浸されてなるものである。
【００１４】
基布層２は、例えば、綿、レーヨン、ポリエステル、アクリル、ナイロン、或いはこれらの混紡のいずれかで構成される。中でも、後述する糸引き抜き力や引張試験における切断時伸び率を考慮すると、綿、レーヨン又はポリエステルにより構成されたものが好ましい。
また、該基布層２は、平織り、メリヤス編み、ゴム編み、その他いずれの編み方によって構成されたものでも良いが、引き抜き力や引張試験における切断時伸び率を考慮すると、図１（ｃ）又は（ｄ）に示したような平織りの起毛布によって構成されたものが好ましい。
【００１５】
一方、樹脂層３は、ポリ塩化ビニル樹脂（ＰＶＣ）、ウレタン系樹脂、ＥＶＡ（エチレン酢酸ビニル共重合体）系樹脂、オレフィン系樹脂のいずれかで構成されたものが好ましい。
樹脂層３の厚みは、１０〜５０μｍとすることが好ましく、２０〜４０μｍとすることがより好ましい。
【００１６】
また、本発明の刺繍用基材１は、図１に示したように、基布層２に樹脂層３を積層させるか又は含浸させることによって構成されたものであるが、この積層と含浸とを厳密に区別するものではなく、樹脂層３を積層させた際に該樹脂の一部が基布層２に含浸したような場合も含まれる。
【００１７】
基布層２に樹脂層３を積層させる際には、該基布層２と樹脂層３との間に接着剤層（図示せず）を設けることも可能である。接着剤層に用いる接着剤としては、ＰＶＣ系、ウレタン系、ＥＶＡ系、オレフィン系等の接着剤を好適に使用し得る。
また、接着剤の塗布量としては、１５〜１８ｇ／ｍ２が好適である。
【００１８】
そして、本発明の刺繍用基材は、糸引き抜き力が１０〜９０ｇの範囲内であるものが好ましく、更に、２０〜８０ｇの範囲内であるものがより好ましい。
本発明における糸引き抜き力とは、図２に模式的に示したような試験方法で測定されるものである。具体的には、該刺繍用基材１において、一の穴を通って刺繍糸４のループ４ａが該刺繍用基材１の裏面側に突出するようにして刺繍を縫い込んだ後、表面側の刺繍糸４ｂの一本に測定機６のフック５を引っ掛け、該フック５を２００ｍｍ／分で引き離すことにより両端のループ４ａの何れか一方が引き抜かれるまでに要する最大の力を測定する。そして、この方法で異なる部位で５回測定した値の変動範囲を引き抜き力という。
【００１９】
このようにして測定した糸引き抜き力の下限値が１０ｇ未満であると、該刺繍用基材１による刺繍糸の保持力が弱く、刺繍時には糸緩みや糸とびが生じることとなって刺繍がきれいに行えないおそれがある。また、糸引き抜き力の上限値が９０ｇを越える場合には、刺繍ミシンの針の往復動作の妨げとなり、さらには糸の張力が過大となって糸切れや刺繍部分の湾曲を招くおそれがある。
また、該糸引き抜き力が２０〜８０ｇの範囲内であれば、糸緩みをを生じさせることなく良好な刺繍が行えるとともに、糸抜けや刺繍面の凹凸や湾曲の極めて少ない優れた刺繍を形成することができる。
【００２０】
また、本発明の刺繍用基材としては、引張試験における切断時伸び率が、４０％以下であることが好ましい。
ここで、引張試験における切断時伸び率とは、ＪＩＳ　Ｋ　６７７２　９−３（ビニルレザークロス）に規定された「引張試験」により算出された「伸び（％）」をいうものとする。
【００２１】
切断時伸びが４０％以下であれば、一本糸刺繍ミシンによって柄ズレを生じることなく刺繍することができる。
【００２２】
次に、本発明に係る刺繍品について説明する。
本発明に係る刺繍品は、上述のような刺繍用基材を用い、これに一本糸刺繍ミシンにより刺繍が形成されてなるものである。
一本糸刺繍ミシンによる刺繍方法は、図３（ａ）及び（ｂ）に示したように、所定位置に設置した刺繍用基材１の上面１ａ、即ち、刺繍模様の形成される面から刺繍糸を装着したミシン針１０を貫通させ、裏面１ｂ側に刺繍糸４のループ４ａを形成した後、該ループ４ａを残したままミシン針１０を引き抜き、刺繍用基材１を所定距離だけ移動させ、再び同様に刺繍糸４のループ４ａを形成するようにミシン針１０を往復運動させ、これを繰り返すことによって刺繍を縫い込むものである。斯かる一本糸刺繍ミシンとしては、例えば、ブラザー工業株式会社製「ワッペンくらぶ」等が使用できる。
【００２３】
このようにして、図３（ｂ）に示すように、本発明に係る刺繍品１０は刺繍用基材１の表面１ａに刺繍模様が形成され、裏面１ｂには複数の刺繍糸のループ４ａが表出された状態で構成される。
【００２４】
本発明に係る刺繍品は、上述のような刺繍用基材を用いたものであるため、刺繍時に糸緩み、糸切れ、柄ズレを生じることなくきれいな刺繍模様が形成されており、更に刺繍後にも糸抜けが極めて少ないものとなる。
【００２５】
また、本発明の刺繍品１０は、好ましくは図３（ｃ）に示すように、刺繍用基材１の裏面側に樹脂シート８を熱圧着させて構成されるものである。
樹脂シート８の種類については特に限定されるものではなく、ウレタン樹脂、ＥＶＡ樹脂、ポリエステル樹脂、ポリアミド樹脂などの熱可塑性樹脂からなるシートを好適に使用し得る。
【００２６】
斯かる樹脂シート８を熱圧着することにより、刺繍用基材１の裏面側に表出した刺繍糸４のループ４ａが固定されることとなるため、刺繍表面の糸に力が加わった際にも糸抜けを確実に防止でき、より一層耐久性の向上した刺繍品を得ることができる。
【００２７】
【実施例】
（刺繍用基材の作成）
レーヨン１００％の方面起毛布（（株）鈴寅製、商品名「Ｒ４９００」、厚み０．５５ｍｍ）を基布層とし、表１に示した条件で該基布層にポリウレタン系樹脂からなる接着剤（大日本インキ化学工業社製、商品名「５１５０Ｓ」）の塗布層を介してポリウレタン系樹脂（セイコー化成社製、商品名「ＵＺ９２１」）の樹脂層を積層することにより、実施例および比較例の刺繍用基材を作製した。
【００２８】
（伸びの測定）
実施例１〜８の各々の刺繍用基材につき、ＪＩＳ　Ｋ　６７７２　９−３−２の試験片採取方法にて試験片を作成し、該試験片をＪＩＳ　Ｋ　６７７２　９−３「ビニルレザークロス」の引張試験に準じて「伸び率％」を基材の縦方向と横方向にて測定した。結果を表１に示す。尚、表１に於ける左側の値は縦方向、右側の値は横方向の結果を示したものである。
【００２９】
（刺繍品の作成）
実施例および比較例の刺繍用基材に対し、ブラザー工業（株）製「ワッペンくらぶ」を用いて同じ模様の刺繍を行い、刺繍品を作成した。
【００３０】
（糸引き抜き力の測定）
ＪＩＳ　Ｋ　６７７２　９−３で用いられる引張り試験機の振り子を固定しておき、上チャックに許容値が１５０ｇのバネ秤を固定し、下降チャックに刺繍品を固定した。次いで、バネ秤のフックを刺繍品の一本の刺繍糸に引っかけた後、引張り速度２００ｍｍ／分で下降させ、引っ張り力の最大値を測定した。斯かる手順によって刺繍品の異なる部位で５回測定し、その変動範囲を測定した。
【００３１】
（刺繍性の評価）
拡大鏡にて刺繍品の刺繍面を観察し、糸緩み、糸切れ、柄ズレについて目視で評価した。各項目について、全くその傾向が現れていないものを○、ややその傾向がみられるものを△、その傾向が顕著に現れたものを×とした。
【００３２】
（耐久性の評価）
各刺繍品について、ＪＩＳ　Ｌ　０８４４　Ａ２法に準じた「洗濯試験」を２０回繰り返した。そして、樹脂層の剥離、収縮による凹凸、刺繍くずれの有無について目視にて評価し、全て良好であるものを○、いずれかの項目が不良であるものを△、２項目以上が不良又は何れか１項目が著しく不良であるものを×とした。
【００３３】
【表１】
2004060118.tif 000003
【００３４】
表１の結果によると、実施例１〜１４の刺繍用基材は、いずれも刺繍性の試験については比較的良好な試験結果を示していることがわかる。しかし、切断伸びが４０％を越える比較例１の刺繍用基材では、柄ズレが生じやすく耐久性も劣ることがわかる。
さらに、実施例６〜８および１１〜１３の刺繍品は、刺繍性の全項目に加えて耐久性も良好であり、刺繍用基材が一本糸刺繍ミシン用として好適であること、および接着剤塗布量も最適量であることがわかる。
【００３５】
【発明の効果】
以上のように、本発明に係る刺繍用基材は刺繍性に優れたものであるため、一本糸刺繍ミシンを用いて綺麗に刺繍模様を形成することができる。
また、本発明に係る刺繍品は、このような綺麗な刺繍模様が解けることなく長期に維持されるものとなる。
【図面の簡単な説明】
【図１】本発明に係る刺繍用基材の一実施形態を示した概略断面図。
【図２】糸引き抜き力の測定方法を示した模式図。
【図３】本発明に係る刺繍方法の手順を示した概略図。
【符号の説明】
１…刺繍用基材、２、２’…基布層、３…樹脂層、４…刺繍糸、８…樹脂シート１０…刺繍品
【図１】
2004060118.tif 000004
【図２】
2004060118.tif 000005
【図３】
2004060118.tif 000006